(57)【要約】【課題】白色又は薄い色の塗膜を得ることができるポリアミドイミド樹脂組成物を提供すること。【解決手段】（Ａ）ポリアミドイミド樹脂、（Ｂ）Ｎ−ホルミルモルホリン、（Ｃ）水、及び（Ｄ）白色顔料を含有する、ポリアミドイミド樹脂組成物。【選択図】なし【特許請求の範囲】
【請求項１】
（Ａ）ポリアミドイミド樹脂、（Ｂ）Ｎ−ホルミルモルホリン、（Ｃ）水、及び（Ｄ）白色顔料を含有する、ポリアミドイミド樹脂組成物。
【請求項２】
前記（Ａ）ポリアミドイミド樹脂の数平均分子量が、５，０００〜５０，０００である、請求項１に記載のポリアミドイミド樹脂組成物。
【請求項３】
前記（Ｃ）水の含有量が、１０質量％以上である、請求項１又は２に記載のポリアミドイミド樹脂組成物。
【請求項４】
更にフッ素樹脂を含有する、請求項１〜３のいずれかに記載のポリアミドイミド樹脂組成物。
【請求項５】
請求項１〜４のいずれかに記載のポリアミドイミド樹脂組成物を含有する、塗料。
【請求項６】
基材と、請求項５に記載の塗料により前記基材の表面の少なくとも一部に形成された塗膜とを有する、塗膜付き基材。
【請求項７】
請求項５に記載の塗料により形成された塗膜を表面の少なくとも一部に有する、物品。
【請求項８】
請求項１〜４のいずれかに記載のポリアミドイミド樹脂組成物を成形してなる、成形品。
【発明の詳細な説明】
【技術分野】
【０００１】
本発明の実施形態は、ポリアミドイミド樹脂組成物、塗料、塗膜付き基材、物品、及び成形品に関する。
【背景技術】
【０００２】
ポリアミドイミド樹脂は、耐熱性、耐薬品性、耐溶剤性等に優れているため、ポリアミドイミド樹脂を含有するポリアミドイミド樹脂組成物は、各種の基材のコート剤として広く用いられる。例えば、エナメル線用ワニス、耐熱塗料等として使用されている。
【０００３】
ポリアミドイミド樹脂を、溶解、希釈、又は合成する際に使用される溶媒として、一般に、Ｎ−メチル−２−ピロリドンが知られている。ポリアミドイミド樹脂は、Ｎ−メチル−２−ピロリドンに対して優れた溶解性を示すことから、これまで多く使用されている（例えば、特許文献１参照）。
【０００４】
また、近年、環境保全面、安全衛生面、経済性、塗装作業性等の面から、有機溶媒に代わり媒体に水を使用する水系樹脂溶液が注目されている。末端に残存するカルボキシル基に塩基性化合物を作用させる、ポリアミドイミド樹脂の水溶化方法が報告されており（例えば、特許文献２参照）、様々な用途に適用されている。
【先行技術文献】
【特許文献】
【０００５】
【特許文献１】特開２０１２−１９７３３９号公報
【特許文献２】特開２００２−２８４９９３号公報
【発明の概要】
【発明が解決しようとする課題】
【０００６】
ポリアミドイミド樹脂組成物を用いた塗膜の形成は、通常、組成物を塗布し、高温で焼付けることによって行われる。従来のポリアミドイミド樹脂組成物では、塗膜の形成工程において、変色が生じ、得られる塗膜は色が着いたものとなっていた。そのため、ポリアミドイミド樹脂組成物の用途は、黒等の濃い色の塗膜用に限られていた。
【０００７】
そこで、本発明の実施形態は、白色又は薄い色の塗膜を得ることができるポリアミドイミド樹脂組成物及び塗料を提供することを目的とする。また、本発明の他の実施形態は、白色又は薄い色の塗膜を有する塗膜付き基材及び物品、並びに白色又は薄い色の成形品を提供することを目的とする。
【課題を解決するための手段】
【０００８】
本発明の発明者らは、鋭意検討の結果、塗膜への着色の原因がＮ−メチル−２−ピロリドンにあると考え、さらに、Ｎ−メチル−２−ピロリドンに代わる溶媒として使用可能であり、かつ、高温加熱した場合であっても、ポリアミドイミド樹脂組成物の変色を抑えることができる溶媒を見出し、種々の実施形態を含む本発明を完成させるに至った。
【０００９】
本発明の実施形態は、（Ａ）ポリアミドイミド樹脂、（Ｂ）Ｎ−ホルミルモルホリン、（Ｃ）水、及び（Ｄ）白色顔料を含有する、ポリアミドイミド樹脂組成物に関する。
【００１０】
前記（Ａ）ポリアミドイミド樹脂の数平均分子量は、好ましくは５，０００〜５０，０００である。
【００１１】
前記（Ｃ）水の含有量は、好ましくは１０質量％以上である。
【００１２】
前記ポリアミドイミド樹脂組成物は、更にフッ素樹脂を含有してもよい。
【００１３】
本発明の他の実施形態は、前記ポリアミドイミド樹脂組成物を含有する、塗料に関する。
【００１４】
本発明の更に他の実施形態は、基材と、前記塗料により前記基材の表面の少なくとも一部に形成された塗膜とを有する、塗膜付き基材に関する。
【００１５】
また、本発明の更に他の実施形態は、前記塗料により形成された塗膜を表面の少なくとも一部に有する、物品に関する。
【００１６】
また、本発明の更に他の実施形態は、前記ポリアミドイミド樹脂組成物を成形してなる、成形品に関する。
【発明の効果】
【００１７】
本発明の実施形態によれば、白色又は薄い色の塗膜を得ることができるポリアミドイミド樹脂組成物及び塗料を提供できる。また、本発明の他の実施形態によれば、白色又は薄い色の塗膜を有する塗膜付き基材及び物品、並びに白色又は薄い色の成形品を提供できる。
【発明を実施するための形態】
【００１８】
以下、本発明の実施形態について説明する。
１．ポリアミドイミド樹脂組成物
本実施形態のポリアミドイミド樹脂組成物は、（Ａ）ポリアミドイミド樹脂、（Ｂ）Ｎ−ホルミルモルホリン、（Ｃ）水、及び（Ｄ）白色顔料を含有する。ポリアミドイミド樹脂組成物は、各成分を、それぞれ１種のみ含有しても、２種以上を組み合わせて含有してもよい。
【００１９】
＜（Ａ）ポリアミドイミド樹脂＞
（Ａ）ポリアミドイミド樹脂は、アミド結合とイミド結合とを持つ樹脂である。（Ａ）ポリアミドイミド樹脂は、例えば、ジイソシアネート化合物及び／又はジアミン化合物と、酸成分としての三塩基酸無水物及び／又は三塩基酸ハライドとを反応させて得ることができる。反応には、各原料化合物を、それぞれ１種のみ使用しても、２種以上を組み合わせて使用してもよい。
【００２０】
ジイソシアネート化合物としては、特に限定されないが、例えば、下記式（１）で表されるジイソシアネート化合物が挙げられる。式（１）中、Ｘは２価の有機基を示す。
【００２１】
【化１】
2018002802.tif 000002
【００２２】
Ｘで示される２価の有機基としては、例えば、炭素数１〜２０のアルキレン基；未置換、メチル基等の炭素数１〜５の低級アルキル基、又はメトキシ基等の炭素数１〜５の低級アルコキシ基で置換されているフェニレン基、ナフチレン基等のアリーレン基；単結合、炭素数１〜５の低級アルキレン基、オキシ基（−Ｏ−）、カルボニル基（−ＣＯ−）、又はスルホニル基（−ＳＯ２−）を介して前記アリーレン基が２つ結合してなる２価の有機基；前記アリーレン基を介して炭素数１〜５の低級アルキレン基が２つ結合してなる２価の有機基などが挙げられる。アルキレン基の炭素数は、より好ましくは１〜１８であり、より好ましくは１〜１２であり、更に好ましくは１〜６であり、特に好ましくは１〜４である。
【００２３】
Ｘで示される２価の有機基は、反応性、塗膜の密着性向上等の観点から、好ましくは、単結合、炭素数１〜５の低級アルキレン基、オキシ基（−Ｏ−）、カルボニル基（−ＣＯ−）、又はスルホニル基（−ＳＯ２−）を介して前記アリーレン基が２つ結合してなる２価の有機基であり、より好ましくは単結合又は炭素数１〜５の低級アルキレン基を介して前記アリーレン基が２つ結合してなる２価の有機基であり、更に好ましくは単結合又は炭素数１〜５の低級アルキレン基を介してフェニレン基が２つ結合してなる２価の有機基である。ジイソシアネート化合物を２種以上組み合わせて用いる場合も、これらの好ましい態様の中から２種以上を選択して使用することが好ましい。また、アリーレン基は、反応性の観点からは、未置換であることが好ましく、塗膜の密着性向上の観点からは、メチル基等の炭素数１〜５の低級アルキル基、又はメトキシ基等の炭素数１〜５の低級アルコキシ基で置換されていることが好ましい。
【００２４】
ジイソシアネート化合物として、具体的には、キシリレンジイソシアネート、パラフェニレンジイソシアネート、トリレンジイソシアネート、ナフタレンジイソシアネート、３，３’−ジフェニルメタンジイソシアネート、４，４’−ジフェニルメタンジイソシアネート、３，３’−ジメチルビフェニル−４，４’−ジイソシアネート、３，３’−ジメトキシビフェニル−４，４’−ジイソシアネート、ヘキサメチレンジイソシアネート、イソホロンジイソシアレート等が挙げられる。反応性の観点からは、４，４’−ジフェニルメタンジイソシアネートを用いることが好ましい。また、塗膜の密着性向上の観点からは、３，３’−ジメチルビフェニル−４，４’−ジイソシアネートを用いることが好ましい。４，４’−ジフェニルメタンジイソシアネートと３，３’−ジメチルビフェニル−４，４’−ジイソシアネートとを併用することも可能である。
【００２５】
ジアミン化合物としては、特に限定されないが、上記式（１）において、イソシアネート基をアミノ基に置き換えた化合物が挙げられる。ジアミン化合物として、具体的には、キシリレンジアミン、フェニレンジアミン、４，４’−ジアミノジフェニルメタン、４，４’−ジアミノジフェニルエーテル、４，４’−ジアミノジフェニルスルホン、３，３’−ジアミノジフェニルスルホン、イソホロンジアミン等が挙げられる。
【００２６】
反応には、ジイソシアネート化合物を単独で用いても、ジアミン化合物を単独で用いても、ジイソシアネート化合物とジアミン化合物を併用してもよい。反応を容易に行う観点から、ジイソシアネート化合物が好ましく使用される。
【００２７】
三塩基酸無水物としては、トリカルボン酸無水物が挙げられる。特に限定されないが、好ましくは芳香族三塩基酸無水物であり、より好ましくは芳香族トリカルボン酸無水物であり、更に好ましくは下記式（Ｉ）又は式（ＩＩ）で表される化合物である。耐熱性、コスト等の観点からトリメリット酸無水物が特に好ましい。
【００２８】
【化２】
2018002802.tif 000003
【００２９】
Ｒは、水素原子、炭素数１〜１０のアルキル基、又はフェニル基を示し、Ｙは、−ＣＨ２−、−ＣＯ−、−ＳＯ２−、又は−Ｏ−を示す。
【００３０】
三塩基酸ハライドとしては、三塩基酸無水物ハライドが好ましく使用され、例えば、トリカルボン酸無水物ハライドが挙げられる。三塩基酸無水物ハライドは、三塩基酸無水物クロライドであることが好ましい。特に限定されないが、好ましくは芳香族三塩基酸無水物クロライドであり、より好ましくは芳香族トリカルボン酸無水物クロライドであり、更に好ましくは下記式（Ｉ）又は（ＩＩ）において−ＣＯＯＲ基を−ＣＯＣｌ基に置き換えた化合物である。耐熱性、コスト等の観点から、トリメリット酸無水物クロライド（無水トリメリット酸クロライド）が特に好ましい。
【００３１】
環境への負荷を軽減させる観点から、トリカルボン酸無水物が好ましく使用され、トリメリット酸無水物が特に好ましい。
【００３２】
酸成分としては、三塩基酸無水物及び三塩基酸ハライドの他に、ジカルボン酸、テトラカルボン酸二無水物等の多塩基酸又は多塩基酸無水物を、（Ａ）ポリアミドイミド樹脂の耐熱性等の特性を損なわない範囲で用いることができる。
【００３３】
ジカルボン酸としては、特に限定されないが、テレフタル酸、イソフタル酸、アジピン酸、セバシン酸等が挙げられる。テトラカルボン酸二無水物としては、特に限定されないが、ピロメリット酸二無水物、ベンゾフェノンテトラカルボン酸二無水物、ビフェニルテトラカルボン酸二無水物等が挙げられる。多塩基酸及び多塩基酸無水物は、それぞれ１種のみ使用しても、２種以上を組み合わせて使用してもよい。
【００３４】
三塩基酸無水物及び三塩基酸ハライド以外の多塩基酸及び多塩基酸無水物（例えば、ジカルボン酸、テトラカルボン酸二無水物）の使用量は、（Ａ）ポリアミドイミド樹脂の耐熱性等の特性を保つ観点から、全酸成分中に０〜５０モル％が好ましく、０〜３０モル％がより好ましく、０〜１５モル％が更に好ましい。
【００３５】
ジイソシアネート化合物及び／又はジアミン化合物と、酸成分（三塩基酸無水物及び／又は三塩基酸ハライド、並びに、必要に応じて用いられるジカルボン酸及び／又はテトラカルボン酸二無水物等）の使用比率は、生成させる（Ａ）ポリアミドイミド樹脂の分子量及び架橋度の観点から、酸成分の総量１．０モルに対してジイソシアネート化合物及び／又はジアミン化合物の総量が０．８〜１．１モルであることが好ましく、０．９５〜１．０８モルであることがより好ましく、１．０〜１．０８モルであることが更に好ましい。
【００３６】
（Ａ）ポリアミドイミド樹脂として、ジイソシアネート化合物及び／又はジアミン化合物と、酸成分とを反応させて得られるポリアミドイミド樹脂をそのまま使用することができる。また、ブロック剤で保護した後に使用することも可能である。
【００３７】
原料化合物としてジイソシアネート化合物を使用する場合、（Ａ）ポリアミドイミド樹脂を安定化させる目的で、末端イソシアネート基のブロック剤（末端ブロック剤）を任意で使用してもよい。ブロック剤で保護することにより、（Ａ）ポリアミドイミド樹脂は、イソシアネート基（−ＮＣＯ基）を有しないか、又は、イソシアネート化合物と酸成分とを反応させて得られるポリアミドイミド樹脂と比べ、イソシアネート基（−ＮＣＯ基）の量が低減されたものとなる。
【００３８】
ブロック剤としてアルコールが挙げられ、アルコールとしては、メタノール、エタノール、プロパノール等の炭素数１〜６の低級アルコールが挙げられる。また、ブロック剤として、２−ブタノンオキシム、δ−バレロラクタム、ε−カプロラクタム等が挙げられる。ブロック剤は、これらの例示化合物に限定されることはない。ブロック剤を、１種を単独で、又は、２種以上を組み合わせて使用してもよい。
【００３９】
（Ａ）ポリアミドイミド樹脂の数平均分子量は、塗膜の強度を確保する観点から、５，０００以上が好ましく、１０，０００以上がより好ましく、１３，０００以上が更に好ましく、１５，０００以上が特に好ましい。また、数平均分子量は、水への溶解性を確保する観点から、５０，０００以下が好ましく、３０，０００以下がより好ましく、２５，０００以下が更に好ましく、２０，０００以下が特に好ましい。
【００４０】
（Ａ）ポリアミドイミド樹脂の数平均分子量は、合成時にポリアミドイミド樹脂をサンプルリングして、数平均分子量を測定し、目的とする数平均分子量が得られるまで合成を継続することによって管理できる。数平均分子量は、ゲルパーミエーションクロマトグラフ（ＧＰＣ）により、標準ポリスチレンの検量線を用いて測定することができる。ＧＰＣの測定条件については後述する。
【００４１】
（Ａ）ポリアミドイミド樹脂は、樹脂中のカルボキシル基と酸無水物基を開環させたカルボキシル基とを合わせた酸価が、１０ｍｇＫＯＨ／ｇ以上であることが好ましい。より好ましくは２５ｍｇＫＯＨ／ｇ以上、更に好ましくは３５ｍｇＫＯＨ／ｇ以上である。これらの範囲は、（Ａ）ポリアミドイミド樹脂の溶解又は分散を容易にする観点から、好ましい範囲である。また、ポリアミドイミド樹脂組成物が後述する塩基性化合物を含有する場合に、塩基性化合物と反応するカルボキシル基の量が十分となり、水溶化が容易になることからも好ましい範囲である。
【００４２】
また、酸価は、最終的に得られるポリアミドイミド樹脂組成物について、経日によりゲル化を防止する観点から、８０ｍｇＫＯＨ／ｇ以下が好ましい。より好ましくは６０ｍｇＫＯＨ／ｇ以下、更には５０ｍｇＫＯＨ／ｇ以下である。
【００４３】
酸価は、以下の方法で得ることができる。まず、ポリアミドイミド樹脂を０．５ｇ採取し、これに１，４−ジアザビシクロ［２，２，２］オクタンを０．１５ｇ加え、更にＮ−メチル−２−ピロリドン６０ｇとイオン交換水１ｍＬを加え、ポリアミドイミド樹脂が完全に溶解するまで撹拌し、評価用溶液を調製する。評価用溶液を用いて、電位差滴定法により、０．０５ｍｏｌ／Ｌの水酸化カリウムエタノール溶液で滴定し、酸価を得る。酸価は、樹脂中のカルボキシル基と酸無水物基を開環させたカルボキシル基とを合わせた酸価である。
【００４４】
ポリアミドイミド樹脂組成物における（Ａ）ポリアミドイミド樹脂の含有量は、その用途に応じて適宜設定することができ、特に限定はされない。（Ａ）ポリアミドイミド樹脂の含有量は、他の成分とのバランスの観点から、ポリアミドイミド樹脂組成物中に５質量％以上が好ましく、１０質量％以上がより好ましく、１５質量％以上が更に好ましい。また、（Ａ）ポリアミドイミド樹脂の含有量は、ポリアミドイミド樹脂組成物中に５０質量％以下が好ましく、４０質量％以下がより好ましく、３０質量％以下が更に好ましい。
【００４５】
＜（Ｂ）Ｎ−ホルミルモルホリン＞
ポリアミドイミド樹脂組成物は、溶媒を含有し、溶媒は、（Ｂ）Ｎ−ホルミルモルホリンを含む。溶媒は、本実施形態による効果を損なわない範囲で、（Ｂ）Ｎ−ホルミルモルホリン以外の有機溶媒を含んでもよい。
【００４６】
有機溶媒としては、Ｎ−エチル−２−ピロリドン、γ−ブチロラクトン、ジメチルスルホキシド、１，３−ジメチル−２−イミダゾリジン、ジメチルアセトアミド、ジメチルホルムアミド、及びＮ−アセチルモルホリン等から選ばれる１種以上の極性溶媒が挙げられる。更に、助溶媒として、アニソール、ジエチルエーテル、エチレングリコール等のエーテル；アセトフェノン、メチルエチルケトン、メチルイソブチルケトン、シクロヘキサンノン、シクロペンタノン等のケトン；キシレン、トルエン等の芳香族炭化水素；エタノール、２−プロパノール等のアルコールなどを必要に応じて用いてもよい。
【００４７】
（Ｂ）Ｎ−ホルミルモルホリン及び必要に応じて使用される有機溶媒の総含有量は、ポリアミドイミド樹脂の溶解性の観点から、全溶媒中（Ｎ−ホルミルモルホリンと、後述する水と、任意の有機溶媒との総量中）に２０質量％以上が好ましく、３０質量％以上がより好ましく、４０質量％以上がさらに好ましい。また、総含有量は、水との混和性の観点から、全溶媒中に９０質量％以下が好ましく、８０質量％以下がより好ましく、７０質量％以下が更に好ましい。
【００４８】
（Ｂ）Ｎ−ホルミルモルホリン及び有機溶媒（すなわち有機混合溶媒）を用いる場合、本実施形態の効果を充分に得る観点から、（Ｂ）Ｎ−ホルミルモルホリンの含有量は、有機混合溶媒中に５０質量％以上が好ましく、８０質量％以上がより好ましく、９５質量％以上が更に好ましい。上限は特に限定されず、１００質量％とすることができる。
【００４９】
＜（Ｃ）水＞
ポリアミドイミド樹脂組成物は、溶媒として、更に（Ｃ）水を含む。（Ｃ）水としては、イオン交換水が好ましく用いられる。
【００５０】
ポリアミドイミド樹脂組成物中の（Ｃ）水の含有量は、（Ａ）ポリアミドイミド樹脂の水への溶解性を向上させる観点から、１０質量％以上が好ましく、１５質量％以上がより好ましく、２５質量％以上が更に好ましい。また、ポリアミドイミド樹脂組成物中の（Ｃ）水の含有量は、ポリアミドイミド樹脂の溶解性の観点から、ポリアミドイミド樹脂組成物中に８０質量％以下が好ましく、７０質量％以下がより好ましく、６０質量％以下が更に好ましい。
【００５１】
全溶媒中（Ｎ−ホルミルモルホリンと、水と、任意の有機溶媒との総量中）の（Ｃ）水の含有量は、ポリアミドイミド樹脂の溶解性の観点から、２０質量％以上が好ましく、２５質量％以上がより好ましく、３０質量％以上が更に好ましい。また、全溶媒中の（Ｃ）水含有量は、９０質量％以下が好ましく、７０質量％以下がより好ましく、５０質量％以下が更に好ましい。
【００５２】
＜（Ｄ）白色顔料＞
ポリアミドイミド樹脂組成物は、（Ｄ）白色顔料を含有する。（Ｄ）白色顔料としては、特に限定されず、例えば、塗料の分野で通常使用されている白色顔料を使用することができる。具体的には、酸化アルミニウム（アルミナ）粒子、酸化マグネシウム粒子、酸化アンチモン粒子、酸化チタン粒子、酸化ジルコニウム粒子、無機中空粒子等が挙げられる。これらの粒子は、耐候性の向上等のために表面処理されていてもよい。粒子（無機中空粒子を除く）の形状としては、球状粒子、針状粒子等が挙げられる。また、無機中空粒子を構成する無機材料としては、酸化アルミニウム、酸化マグネシウム、酸化ケイ素、ガラス等が挙げられる。
【００５３】
（Ｄ）白色顔料の平均粒子径は、特に限定されないが、塗膜の平滑性を保つ観点から５．０μｍ以下が好ましく、２．０μｍ以下がより好ましく、０．５μｍ以下が更に好ましい。白色顔料として使用できれば、平均粒子径の下限も特に限定されない。
【００５４】
（Ｄ）白色顔料の含有量は、塗膜の色相の観点から、ポリアミドイミド樹脂組成物中の白色顔料以外の固形分に対し、１０質量％以上が好ましく、２０質量％以上がより好ましく、２５質量％以上が更に好ましい。また、（Ｄ）白色顔料の含有量は、塗膜のクラック防止の観点から、ポリアミドイミド樹脂組成物中の白色顔料以外の固形分に対し６０質量％以下が好ましく、５０質量％以下がより好ましく、４０質量％以下が更に好ましい。
【００５５】
＜他の任意成分＞
ポリアミドイミド樹脂組成物は、上記成分（Ａ）〜（Ｄ）に加え、使用目的に応じて任意成分を含むことができる。
【００５６】
好ましい実施形態において、ポリアミドイミド樹脂組成物は、（Ａ）ポリアミドイミド樹脂の水への溶解性を高めるために、塩基性化合物を含有してもよい。ポリアミドイミド樹脂組成物において、塩基性化合物は、（Ａ）ポリアミドイミド樹脂に含まれるカルボキシル基と反応し、塩基性化合物と（Ａ）ポリアミドイミド樹脂とによる塩が形成される。塩基性化合物の作用により、（Ａ）ポリアミドイミド樹脂の水への溶解性を高めることができる。
【００５７】
塩基性化合物としては、トリエチルアミン、トリブチルアミン、Ｎ，Ｎ−ジメチルシクロヘキシルアミン、Ｎ，Ｎ−ジメチルベンジルアミン、トリエチレンジアミン、Ｎ−メチルモルホリン、Ｎ，Ｎ，Ｎ’，Ｎ’−テトラメチルエチレンジアミン、Ｎ，Ｎ，Ｎ’，Ｎ”，Ｎ”−ペンタメチルジエチレントリアミン、Ｎ，Ｎ’，Ｎ’−トリメチルアミノエチルピペラジン、ジエチルアミン、ジイソプロピルアミン、ジブチルアミン、エチルアミン、イソプロピルアミン、ブチルアミン等のアルキルアミン類；モノエタノールアミン、ジエタノールアミン、トリエタノールアミン、ジプロパノールアミン、トリプロパノールアミン、Ｎ−エチルエタノールアミン、Ｎ，Ｎ−ジメチルエタノールアミン、Ｎ，Ｎ−ジエチルエタノールアミン、シクロヘキサノールアミン、Ｎ−メチルシクロヘキサノールアミン、Ｎ−ベンジルエタノールアミン等のアルカノールアミン類；水酸化ナトリウム、水酸化カリウム等の苛性アルカリ；又はアンモニア等が挙げられる。ポリアミドイミド樹脂の水への溶解性を高める観点から、アルキルアミン類及び／又はアルカノールアミン類が適している。
【００５８】
塩基性化合物は、ポリアミドイミド樹脂の水溶化を容易とし、かつ、塗膜の強度を向上させる観点から、樹脂中に含まれるカルボキシル基及び開環させた酸無水物基に対して、２．５当量以上となる量で使用されることが好ましく、より好ましくは３．５当量以上、更に好ましくは４当量以上である。また、塩基性化合物の含有量は、強度を維持する観点から、１０当量以下となる量で使用されることが好ましく、より好ましくは８当量以下、更に好ましくは６当量以下である。
【００５９】
塩基性化合物は、成分（Ａ）〜（Ｄ）を含有する組成物に添加することができる。また、成分（Ａ）、（Ｂ）及び（Ｄ）を含有する組成物に塩基性化合物を添加し、その後、水（成分（Ｃ））を加えてもよい。いずれの方法においても、塩基性化合物を添加した後は、十分な撹拌を行う。撹拌時の温度は、０〜２００℃が好ましく、（Ａ）ポリアミドイミド樹脂の溶解を促進するために、４０〜１３０℃がより好ましい。
【００６０】
ポリアミドイミド樹脂組成物は、水により任意の濃度への希釈が可能であり、高温焼成後に基材等への密着性に優れた塗膜を形成できるので、塗料として好ましく使用できる。ポリアミドイミド樹脂組成物を塗料として使用するときには、必要に応じて、充填材、消泡剤、防腐剤、界面活性剤等の任意成分を添加してもよい。また、ポリアミドイミド樹脂組成物は、（Ａ）ポリアミドイミド樹脂以外の樹脂を含有してもよい。詳細は塗料の項において記載する。
【００６１】
＜（Ａ）ポリアミドイミド樹脂の製造方法＞
ポリアミドイミド樹脂は、例えば、次の方法で製造することができる。
（１）酸成分及びジイソシアネート化合物及び／又はジアミン化合物を一度に使用し、反応させてポリアミドイミド樹脂を合成する方法。
（２）酸成分と、ジイソシアネート化合物及び／又はジアミン化合物の過剰量とを反応させて、末端にイソシアネート基及び／又はアミノ基を有するアミドイミドオリゴマーを合成した後、酸成分を追加して末端のイソシアネート基及び／又はアミノ基と反応させてポリアミドイミド樹脂を合成する方法。
（３）酸成分の過剰量と、ジイソシアネート化合物及び／又はジアミン化合物を反応させて、末端に酸及び／又は酸無水物基を有するアミドイミドオリゴマーを合成した後、ジイソシアネート化合物及びジアミン化合物を追加して末端の酸及び／又は酸無水物基と反応させてポリアミドイミド樹脂を合成する方法。
【００６２】
重合反応においては、Ｎ−ホルミルモルホリン、又はＮ−ホルミルモルホリンと他の有機溶媒を含む有機混合溶媒を、重合溶媒（合成溶媒）として用いることができる。この場合は、得られた重合溶液に（Ｃ）水、（Ｄ）白色顔料、及び任意成分を加え、そのままポリアミドイミド樹脂組成物として、塗料等に使用できる。得られた重合溶液にブロック剤を加え、イソシアネート基をブロックした後に、（Ｃ）水、（Ｄ）白色顔料、及び任意成分を加えてもよい。すなわち、Ｎ−ホルミルモルホリン及び有機混合溶媒は、ポリアミドイミド樹脂の合成溶媒及びポリアミドイミド樹脂組成物に含有される溶媒の両方に使用される。Ｎ−ホルミルモルホリン以外の有機溶媒については、ポリアミドイミド樹脂組成物の項において説明したとおりである。
【００６３】
重合溶媒の使用量には、特に制限はないが、ジイソシアネート化合物及び／又はジアミン化合物と酸成分との総量１００質量部に対して５０〜５００質量部とすることが、ポリアミドイミド樹脂の溶解性の観点から好ましい。反応温度は、特に限定されず、一般に８０〜１８０℃の温度が好ましい。重合反応は、空気中の水分の影響を低減するため、窒素等の雰囲気下で行うことが好ましい。
【００６４】
２．塗料
本実施形態の塗料は、前記実施形態のポリアミドイミド樹脂組成物を利用した塗料であり、少なくとも前記実施形態のポリアミドイミド樹脂組成物を含有する。ポリアミドイミド樹脂組成物を塗料として使用する際に、塗膜形成方法等に応じた適切な粘度とするために、ポリアミドイミド樹脂組成物を水、Ｎ−ホルミルモルホリン、又は有機溶媒により任意に希釈してもよい。本実施形態の塗料は、白色又は薄い色の塗膜が要求される基材又は物品用の塗料として好適である。
【００６５】
（Ａ）ポリアミドイミド樹脂は、その機能を十分に発揮させるために、塗料中に１〜５０質量％含まれることが好ましい。塗料は、必要に応じて、（Ａ）ポリアミドイミド樹脂以外の樹脂、充填材、消泡剤、防腐剤、界面活性剤等の任意成分を含有してもよい。
【００６６】
＜フッ素樹脂＞
塗料は、フッ素樹脂を含有するフッ素塗料として好ましく使用できる。前記実施形態のポリアミドイミド樹脂組成物は、フッ素樹脂水分散液との混合性に優れるため、フッ素樹脂のバインダーとして好適である。
【００６７】
フッ素樹脂に求められる特性は、非粘着性、耐食性、耐熱性、耐薬品性等である。フッ素樹脂として、四フッ化エチレン樹脂、四フッ化エチレン−パーフルオロビニルエーテル共重合体、四フッ化エチレン−六フッ化プロピレン共重合体等が好ましく使用される。複数種を組み合わせて使用してもよい。
【００６８】
フッ素樹脂は、水分散液としても、又は、粉体としても、ポリアミドイミド樹脂組成物に混合可能である。フッ素樹脂の形状に特に制約はない。フッ素樹脂の含有量にも特に制限はないが、高密着性、非粘着性等のバランスの良い塗膜を得るためには、（Ａ）ポリアミドイミド樹脂１００質量部に対して５０〜８００質量部が好ましく、１００〜５００質量部がより好ましい。
【００６９】
フッ素塗料は、塗膜の密着性、耐熱性、硬度、着色性等に優れるため、白色又は薄い色の塗膜が要求される家電又は厨房器具用の塗料として好適である。
【００７０】
フッ素塗料は、非粘着性を発現するフッ素樹脂と密着性を発現するポリアミドイミド樹脂との混合系の塗料である。そのため、塗膜の焼成時には、フッ素樹脂を塗膜表面に偏在させるために、フッ素樹脂が溶融する４００℃近辺での高温焼成を行うことが好ましい。
【００７１】
＜他の任意成分＞
塗料には、必要に応じて、ポリエーテルスルホン樹脂（ＰＥＳ）、ポリイミド樹脂（ＰＩ）、ポリアミド樹脂、エポキシ化合物、イソシアネート化合物、メラミン化合物等を、単独で又は混合して用いることができる。
【００７２】
好ましい一実施形態において、塗料はエポキシ化合物（エポキシ樹脂）を含有することができる。エポキシ化合物を含有することにより、ポリアミドイミド樹脂組成物の熱的、機械的、電気的特性等をより向上させることができる。また、エポキシ化合物（エポキシ樹脂）、メラミン化合物（メラミン樹脂）、及びイソシアネート化合物は、塗膜の密着性をより向上させることができるために好ましい。
【００７３】
エポキシ化合物としては、例えば、ビスフェノール型エポキシ樹脂（ビスフェノールＡ型エポキシ樹脂、水添ビスフェノールＡ型エポキシ樹脂、ビスフェノールＦ型エポキシ樹脂、臭素化ビスフェノールＡ型エポキシ樹脂、ビスフェノールＳ型エポキシ樹脂等）、ビフェニル型エポキシ樹脂、フェノールノボラック型エポキシ樹脂、臭素化フェノールノボラック型エポキシ樹脂、ｏ−クレゾールノボラック型エポキシ樹脂、可撓性エポキシ樹脂、多官能エポキシ樹脂、アミン型エポキシ樹脂、複素環含有エポキシ樹脂、脂環式エポキシ樹脂、トリグリシジルイソシアヌレート、ビキシレノール型エポキシ樹脂等が挙げられる。これらのエポキシ化合物を、単独で使用しても、複数種を組み合わせて使用してもよい。
【００７４】
エポキシ化合物は単独で添加してポリアミドイミド樹脂と反応させてもよいが、硬化後にエポキシ化合物の未反応物が残留しにくいように、硬化剤又は硬化促進剤等と共に添加してもよい。
【００７５】
イソシアネート化合物としては、例えば、ヘキサメチレンジイソシアネート（例えば、旭化成株式会社製「デュラネート」）等のポリイソシアネート、４，４’−ジフェニルメタンジイソシアネートから合成されるポリイソシアネートなどが挙げられる。ポリイソシアネートの質量平均分子量は５００〜９，０００が好ましく、より好ましくは１，０００〜５，０００である。質量平均分子量は、（Ａ）ポリアミドイミド樹脂の数平均分子量と同じ方法により測定できる。
【００７６】
メラミン化合物としては、例えば、メラミンにホルムアルデヒド、パラホルムアルデヒド等を反応させたメチロール基含有化合物が挙げられる。このメチロール基は、炭素原子数１〜６個のアルコールによりエーテル化されているものが好ましい。
【００７７】
エポキシ化合物、イソシアネート化合物、及びメラミン化合物の各含有量は、（Ａ）ポリアミドイミド樹脂１００質量部に対して、密着性の向上効果を発揮させるため、それぞれ、１質量部以上が好ましく、５質量部以上がより好ましい。一方で、ポリアミドイミド樹脂組成物の耐熱性と強度とを保持する観点から、４０質量部以下が好ましく、３０質量部以下がより好ましい。
【００７８】
塗料は、必要に応じて界面活性剤を含有してもよい。界面活性剤としては、特に制限されるものではないが、各成分を均一に混合することができ、塗料が乾燥するまで分層又は分相を起こさず、かつ、塗膜の焼付け後に多くの残留物が残らないものが好ましい。
【００７９】
界面活性剤の含有量は、特に制限されるのもではないが、塗料の均一な混合状態を保ち、かつ、焼付け後の残留物が少なく、成膜性に悪影響を与えないという観点から、塗料中に０．０１〜１０質量％が好ましく、０．５〜５質量％がより好ましい。
【００８０】
塗料は、塗膜の耐水性等を向上させるために充填材を含んでいてもよい。充填材の例には、白色顔料に該当するものも含まれる。充填材の種類は、耐水性や耐薬品性等を考慮し、塗膜の用途に応じて選択することができる。好ましくは水に溶解しない充填材である。具体的には、充填材としては、金属粉、金属酸化物、ガラスビーズ、ガラスフレーク、ガラス粒子、炭化珪素粒子、酸化珪素粒子、弗化カルシウム粒子、硫酸バリウム粒子、カーボンブラック、グラフアイト、マイカ等が挙げられる。充填材は、１種を単独で、又は、複数種を組み合わせて使用できる。
【００８１】
＜塗膜の製造方法＞
塗料を塗布し、焼成させることによって、塗膜を形成できる。得られる塗膜は、白色又は薄い色である。
【００８２】
塗料の塗布方法は特に限定されず、公知の塗布方法、例えば、ディッピング、スプレー、刷毛塗り等を採用できる。塗布方法に応じて、溶媒の量を適宜調節して、適切な濃度に希釈することが好ましい。
【００８３】
塗料を塗布した後は、焼成（硬化）させて塗膜を形成する。焼成させる前に乾燥（予備乾燥）させてもよい。乾燥及び焼成の条件は、特に限定されず、基材等の塗膜が形成される対象物の耐熱特性に応じて適宜設定することが好ましい。塗膜の密着性と靱性とを確保する観点からは、加熱温度は２５０℃以上が好ましい。また、フッ素塗料の場合は、塗膜の焼成時にフッ素樹脂を塗膜表面に偏在させるために、フッ素樹脂が溶融する４００℃近辺での高温焼成を行うことが好ましい。例えば、加熱温度は３３０〜４３０℃が好ましく、加熱時間は１０〜３０分が好ましい。焼成により、塗膜表面にフッ素樹脂が移動し、溶融し、表面にフッ素樹脂が偏在した塗膜が形成される。
【００８４】
３．基材又は物品
本実施形態の塗膜付き基材は、基材と、基材表面の少なくとも一部に、前記実施形態の塗料により形成された塗膜とを有する。また、本実施形態の物品は、表面の少なくとも一部に、前記実施形態の塗料により形成された塗膜を有する。
【００８５】
塗膜は、安全性、耐熱性等が求められる様々な基材又は物品の表面に形成することができる。塗膜が形成される表面は、例えば、水蒸気に曝される表面及び／又は高温に曝される表面である。
【００８６】
基材は、調理家電又は厨房器具に用いられるものであることが好ましい。基材の材質としては、例えば、ステンレス、アルミニウム、鉄、銅等の金属、セラミックス、樹脂等が挙げられる。基材の形状は、用途に応じ、適切な形状とすればよい。
【００８７】
物品としては、厨房器具、調理家電（キッチン家電）等が挙げられる。厨房器具としては、鍋、圧力鍋、及びフライパン等の、沸騰水又は蒸気と接触する可能性のある器具が挙げられる。厨房器具として、より詳細には、塗膜が内表面に形成された鍋、圧力鍋、フライパン、及びそれらの蓋等が挙げられる。また、調理家電としては、炊飯器、ホットプレート、電気ケトル、電子レンジ、オーブンレンジ、ガスレンジ等が挙げられる。調理家電として、より詳細には、塗膜が内表面に形成された炊飯器の内釜及び蓋、塗膜が庫内表面に形成された電子レンジ、塗膜が表面に形成されたガスレンジの天板等が挙げられる。塗膜は、耐煮沸性に優れているために、これらの物品の耐久性を高めることができる。
【００８８】
４．成形品
本実施形態の成形品は、前記実施形態のポリアミドイミド樹脂組成物を成形して得られる。ポリアミドイミド樹脂組成物は、他の樹脂材料等と混合し、押出成型などの成型技術により成形品とすることができる。本実施形態の成形品は、耐熱性、耐溶剤性等に加え、白色又は薄い色の外観が求められる用途に好適である。
【００８９】
本発明の実施形態であるポリアミドイミド樹脂組成物、及び、ポリアミドイミド樹脂組成物を用いた塗料は、白色、薄い色等の着色性に優れ、被塗物に塗布し焼成させることにより、高温焼成後にも、従来に比べ着色の少ない塗膜を形成することができる。したがって、家電又は厨房器具のような、表面の塗膜に意匠性が要求される様々な用途向けに、多大な有益性を有している。加えて、本発明の実施形態であるポリアミドイミド樹脂組成物及び塗料は、水系の樹脂組成物及び塗料であるため、環境への負荷を減らし、ＶＯＣ削減にも貢献できる。
【実施例】
【００９０】
次に、本発明の実施例について説明する。本発明は以下の実施例に限定されるものではなく、発明の主旨に基づいた多くの実施態様を含むことは言うまでもない。
【００９１】
［ポリアミドイミド樹脂溶液の調製及び評価］
＜合成例１＞
無水トリメリット酸３２２．８ｇ、４，４’−ジフェニルメタンジイソシアネート４２３．５ｇ、及びＮ−ホルミルモルホリン８２９．８ｇを、温度計、撹拌機、及び冷却管を備えたフラスコに入れ、乾燥させた窒素気流中で撹拌しながら２時間かけて徐々に１２０℃まで昇温した。反応により生ずる炭酸ガスの急激な発泡に注意しながら１２０℃を保持し、加熱開始から６時間経過後、反応を停止させ、ポリアミドイミド樹脂溶液を得た。
【００９２】
ポリアミドイミド樹脂溶液の不揮発分（２００℃−２時間）は４５質量％であった。また、ポリアミドイミド樹脂の数平均分子量は１５，０００であり、カルボキシル基及び酸無水物基を開環させたカルボキシル基を合わせた酸価は４５ｍｇＫＯＨ／ｇであった。
不揮発分の濃度は、ポリアミドイミド樹脂溶液を２００℃で２時間加熱し、加熱前後の質量から算出した。
【００９３】
ポリアミドイミド樹脂の数平均分子量は、次の条件で測定した。
ＧＰＣ機種：日立  Ｌ６０００
検出器：日立  Ｌ４０００型ＵＶ
波長：２７０ｎｍ
データ処理機：ＡＴＴ  ８
カラム：Ｇｅｌｐａｃｋ  ＧＬ−Ｓ３００ＭＤＴ−５×２
カラムサイズ：８ｍｍφ×３００ｍｍ
溶媒：ＤＭＦ／ＴＨＦ＝１／１（リットル）＋リン酸０．０６Ｍ＋臭化リチウム０．０６Ｍ
試料濃度：５ｍｇ／１ｍＬ
注入量：５μＬ
圧力：４９ｋｇｆ／ｃｍ２（４．８×１０６Ｐａ）
流量：１．０ｍＬ／ｍｉｎ
【００９４】
ポリアミドイミド樹脂の酸価は、次の方法で測定した。滴定には、電位差滴定装置（平沼産業株式会社製「ＣＯＭ−９００」）を使用した。
【００９５】
ポリアミドイミド樹脂溶液１，２００ｇを、温度計、撹拌機、及び冷却管を備えたフラスコに入れ、乾燥させた窒素気流中で撹拌しながら徐々に７０℃まで昇温した。７０℃に達したところで、Ｎ，Ｎ−ジメチルエタノールアミン１５４．４ｇ（４当量）を添加し、７０℃に保ちながら十分に撹拌した後、撹拌しながら徐々にイオン交換水を加えた。最終的にイオン交換水が６６０．０ｇ（溶媒中に５０重量％）となるまで加え、黄色のポリアミドイミド樹脂溶液１を得た。
【００９６】
＜合成例２＞
無水トリメリット酸４８０．３ｇ、４，４’−ジフェニルメタンジイソシアネート２５０．３ｇ、３，３’−ジメチルビフェニル−４，４’−ジイソシアネート３９６．４ｇ、及びＮ−ホルミルモルホリン１３７７．４ｇを、温度計、撹拌機、及び冷却管を備えたフラスコに入れ、乾燥させた窒素気流中で撹拌しながら１時間かけて徐々に１２０℃まで昇温した。反応により生ずる炭酸ガスの急激な発泡に注意しながら徐々に昇温して１４０℃まで上げ、加熱開始から４時間経過後、反応を停止させ、ポリアミドイミド樹脂溶液を得た。
【００９７】
ポリアミドイミド樹脂溶液の不揮発分（２００℃−２時間）は４３質量％であった。また、ポリアミドイミド樹脂の数平均分子量は１５，０００であり、カルボキシル基及び酸無水物基を開環させたカルボキシル基を合わせた酸価は４０ｍｇＫＯＨ／ｇであった。
【００９８】
ポリアミドイミド樹脂溶液２，０００ｇを、温度計、撹拌機、及び冷却管を備えたフラスコに入れ、乾燥させた窒素気流中で撹拌しながら徐々に６０℃まで昇温した。６０℃に達したところで、Ｎ，Ｎ−ジメチルエタノールアミン２４６．０ｇ（４当量）を添加し、６０℃に保ちながら十分に撹拌した後、撹拌しながら徐々にイオン交換水を加えた。最終的にイオン交換水が７６０．０ｇ（溶媒中に４０重量％）となるまで加え、黄色のポリアミドイミド樹脂溶液２を得た。
【００９９】
＜合成例３＞
無水トリメリット酸３２２．８ｇ、４，４’−ジフェニルメタンジイソシアネート４２３．５ｇ及びＮ−ホルミルモルホリン８２９．８ｇを、温度計、撹拌機、及び冷却管を備えたフラスコに入れ、乾燥させた窒素気流中で撹拌しながら２時間かけて徐々に１２０℃まで昇温した。反応により生ずる炭酸ガスの急激な発泡に注意しながら１２０℃を保持し、加熱開始から６時間経過後、反応を停止させ、末端ブロック剤としてメタノール１４．８ｇ（ジイソシアネート１００質量部に対し３．５質量部）を混合し、ポリアミドイミド樹脂溶液を得た。
【０１００】
ポリアミドイミド樹脂溶液の不揮発分（２００℃−２時間）は４５質量％であった。また、ポリアミドイミド樹脂の数平均分子量は１５，０００であり、カルボキシル基及び酸無水物基を開環させたカルボキシル基を合わせた酸価は４０ｍｇＫＯＨ／ｇであった。
【０１０１】
ポリアミドイミド樹脂溶液２，０００ｇを、温度計、撹拌機、及び冷却管を備えたフラスコに入れ、乾燥させた窒素気流中で撹拌しながら徐々に６０℃まで昇温した。６０℃に達したところで、Ｎ，Ｎ−ジメチルエタノールアミン２５７．４ｇ（４当量）を添加し、６０℃に保ちながら十分に撹拌した後、撹拌しながら徐々にイオン交換水を加えた。最終的にイオン交換水が４７１．４ｇ（溶媒中に３０重量％）となるまで加え、黄色のポリアミドイミド樹脂溶液３を得た。
【０１０２】
＜合成例４＞
無水トリメリット酸１１０６．２ｇ、４，４’−ジフェニルメタンジイソシアネート１４５５．８ｇ、及びＮ−メチル−２−ピロリドン２５６２．０ｇを、温度計、撹拌機、及び冷却管を備えたフラスコに入れ、乾燥させた窒素気流中で撹拌しながら２時間かけて徐々に１３０℃まで昇温した。反応により生ずる炭酸ガスの急激な発泡に注意しながら１３０℃を保持し、加熱開始から４時間経過後、反応を停止させ、ポリアミドイミド樹脂溶液を得た。
【０１０３】
ポリアミドイミド樹脂溶液の不揮発分（２００℃−２時間）は５０質量％であった。また、ポリアミドイミド樹脂の数平均分子量は１５，０００であり、カルボキシル基及び酸無水物基を開環させたカルボキシル基を合わせた酸価は４０ｍｇＫＯＨ／ｇであった。
【０１０４】
ポリアミドイミド樹脂溶液２，７００ｇを、温度計、撹拌機、及び冷却管を備えたフラスコに入れ、乾燥させた窒素気流中で撹拌しながら徐々に５０℃まで昇温した。５０℃に達したところで、Ｎ，Ｎ−ジメチルエタノールアミン３４３．２ｇ（４当量）を添加し、５０℃に保ちながら十分に撹拌した後、撹拌しながら徐々にイオン交換水を加えた。最終的にイオン交換水が１３５０．０ｇ（溶媒中に５０重量％）となるまで加え、黒褐色のポリアミドイミド樹脂溶液４を得た。
【０１０５】
＜密着性評価＞
ポリアミドイミド樹脂溶液１〜４（試験用塗料）を、それぞれ、アルミニウム基板（１×５０×１５０ｍｍ、株式会社パルテック製）の表面に塗布して、焼成させ、密着性試験を行った。
具体的には、アルミニウム基板上に、ポリアミドイミド樹脂溶液１を、バーコート法により塗布した。次いで、塗布されたポリアミドイミド樹脂溶液１を、８０℃で１０分間予備乾燥させた後、４００℃で１０分間焼成させ、淡黄色の塗膜を形成した。塗膜厚は、５箇所の平均値で１０μｍであった。塗膜にクロスカットガイドを用いて切り込みを入れて、１ｍｍ四方のマスを１０×１０マス作製し、粘着テープ（型番ＣＴ１５３５、ニチバン株式会社製）を貼り付けた後に剥がすことを５回繰り返し、残ったマスの数を数えた。ポリアミドイミド樹脂溶液２〜４についても同様に評価した。
評価結果を表１に示す。
【０１０６】
【表１】
2018002802.tif 000004
【０１０７】
表１に示されるとおり、Ｎ−ホルミルモルホリンを含有するポリアミドイミド樹脂溶液１〜３は、Ｎ−メチル−２−ピロリドンを含有するポリアミドイミド樹脂溶液４と比較して、着色性に優れていた。また、Ｎ−ホルミルモルホリンを塗料溶媒として、密着性に優れたポリアミドイミド樹脂塗膜を形成することができた。
【０１０８】
［実施例１〜３及び比較例１］
ポリアミドイミド樹脂溶液１に、ポリアミドイミド樹脂溶液１の固形分１００ｇに対し３０ｇになる量の酸化チタン（品番ＰＦＣ−１０５、平均粒径０．３μｍ、石原産業株式会社製）を加え、ポリアミドイミド樹脂組成物１を得た。ポリアミドイミド樹脂組成物１を塗料として使用し、アルミニウム基板（１×５０×１５０ｍｍ、株式会社パルテック製）の表面に、バーコート法により塗布した。塗布されたポリアミドイミド樹脂組成物１を、８０℃で１０分間予備乾燥させた後、４００℃で１０分間焼成させ、塗膜を形成した。塗膜厚は、５箇所の平均値で１０μｍであった。
【０１０９】
同様に、ポリアミドイミド樹脂溶液２〜４を使用してポリアミドイミド樹脂組成物２〜４を調製し、更に塗膜を形成した。
【０１１０】
得られた塗膜を観察したところ、ポリアミドイミド樹脂組成物４（比較例１）を用いて形成した塗膜は茶褐色に変色したのに対し、ポリアミドイミド樹脂組成物１〜３（実施例１〜３）を用いて形成した塗膜は変色しなかった。